FR 2795328 A1 20001229 FR 9908013 A 19990623 PROCEDE ET COMPOSITION DE PROTECTION CONTRE LA CONTAMINATION POUR ARTICLES SANITAIRES La présente invention concerne principalement la conception et la mise en oeuvre de compositions à base de liants de résines organiques durcissables, notamment quand celles-ci sont faites pour servir en couches de revêtement superficiel, sous la forme de ce que l'on appelle communément des peintures. En pratique, ce terme désigne non seulement les peintures proprement dites, qui comportent des charges les rendant opaques, mais aussi par exemple les vernis transparents. Pour protéger les utilisateurs d'articles sanitaires contre la contamination biologique par contact, la présente invention propose notamment de peindre ces articles au moyen d'une composition de revêtement anti-contamination spécialement conçue. Elle a donc pour objet, non seulement un procédé de protection des articles sanitaires contre la contamination biologique, mais aussi une composition de revêtement convenant à la mise en oeuvre de ce procédé. Et bien entendu, elle s'étend également aux articles traités conformément à ce procédé, donc peints au moyen d'une peinture répondant à une telle composition. En outre, l'invention ne se limite pas au traitement de la surface des articles sanitaires par une composition de revêtement anti-contamination elle concerne également l'application de compositions anti-contamination dans la masse de matières thermoplastiques constituant les articles susmentionnés ou peuvent aussi être introduites en surmoulage. Un exemple particulièrement frappant d'article demandant une protection du genre visé par l'invention concerne les sièges abattants pour cuvette de W-C, compte tenu de leur utilisation répétée, impliquant souvent des personnes différentes. Quelles que soient les précautions que ces personnes prennent, il n'est pas dans les usages d'escompter qu'elles lessivent le siège à chaque emploi ni qu'elles aient fait leur toilette juste avant de s'en servir. Il existe donc des risques importants de transmission des facteurs de contamination d'un utilisateur à l'autre. Toutefois, des circonstances semblables se trouvent pour bien d'autres matériels dont il est souhaitable d'améliorer les conditions de propreté sanitaire, notamment vis-à-vis de contacts fréquents avec la peau humaine, ou d'une manière plus générale, avec des tissus biologiques qui retiennent et véhiculent avec eux des agents contaminants microbiologiques. Au sens où l'entend l'invention, la notion d'article sanitaire s'étend à tous ces matériels et à leurs équivalents. Dans un tel contexte, il est parfaitement usuel de traiter les surfaces par des solutions dégraissantes et désinfectantes, ne serait-ce que par des solutions savonneuses et de simples compositions chlorées dans les applications ménagères. Dans ce cas on n'assure pas d'effet durable. Et pour des lieux publics notamment, l'utilisateur risque fort de douter de la qualité du nettoyage opéré avant son passage, si bien que l'on en est venu à commercialiser des feuilles de papier à la forme des abattants de W-C et des distributeurs déroulant un film protecteur en plastique, de telle sorte que chaque utilisateur ne touche pas la surface qui a été touchée par un utilisateur précédent. I1 est manifeste que ces solutions utilisées suivant l'art antérieur manquent de confort et de commodité d'emploi, si tant est qu'elles ne deviennent pas totalement inefficaces par négligence des utilisateurs. on connaît par ailleurs des peintures ou vernis dont la composition est élaborée avec addition d'agents biocides divers, visant en général à améliorer la durée de conservation en pot, donc choisis pour être actifs en milieu liquide et non aéré. Certains de ces additifs incorporés dans des peintures sont prévus pour avoir un effet destructeur des populations de micro-organismes s'apparentant aux algues et champignons. Cependant, on a pu observer, à l'origine de l'invention, que les peintures, contenant divers agents biocides, ne donnent pas satisfaction pour les applications particulières auxquelles on s'intéresse ici. Par exemple, les agents antifongiques que l'on incorpore dans des peintures devant résister aux intempéries ou à des expositions en milieu humide, notamment en milieu marin, sont destinés à retarder l'accrochage et le développement des moisissures ou du plancton marin, c'est-à-dire de souches fongiques dont les particules sont de dimensions importantes par rapport aux particules de la dimension des levures qui constituent les mycoses caractéristiques des pathologies humaines. Les conditions auxquelles sont soumis les articles sanitaires considérés dans les applications préférées de l'invention sont toutes différentes. L'exposition à un milieu aqueux n'est jamais que temporaire, et c'est à sec que se produit le contact avec la peau des utilisateurs, qui en outre est normalement plutôt grasse que mouillée. or, en conclusion de toute une série d'essais, on a pu observer que, dans ces conditions, le risque de contamination fongique est relativement modeste, alors que parallèlement, le risque de rétention et développement de bactéries liées aux pathologies humaines est beaucoup plus important. Ainsi, pour satisfaire au mieux aux besoins de la pratique, tels que, du moins pour partie, ils ont été rappelés ci-dessus, l'invention a pour objet un procédé pour protéger les utilisateurs d'articles sanitaires contre la contamination biologique par contact, caractérisé en ce qu'il consiste à constituer ces articles, au moins en surface, par une composition anti-contamination comportant, dans un liant à base de résines organiques à durcissement par polymérisation ou réticulation, un agent biocide à activité essentiellement bactéricide, avantageusement dans une proportion de 0,3 à 6 % en poids par rapport au poids total de la composition globale. Suivant un mode de réalisation préférentiel de l'invention, ladite composition pour articles sanitaires, convenant à la mise en oeuvre d'un tel procédé, se présente sous forme de peinture pour constituer une composition de revêtement anti-contamination. Cette composition de revêtement anti-contamination se caractérise en ce que, dans un liant durcissable à base de résines organiques, elle comporte un agent biocide à activité essentiellement bactéricide, dans une proportion de O, 3 à 6 % en poids par rapport au poids total de ladite composition. Suivant des modes de réalisation préférés dans la pratique industrielle, la composition filmogène est à base de résines thermodurcissables, se présentant sous la forme de deux constituants, conservés séparément jusqu'à être mélangés au moment de l'application de la peinture sur l'article à traiter, ces deux constituants étant additionés d'un diluant lors du mélange. Plus particulièrement, lesdites résines thermodurcissables peuvent être du type polyuréthanne ou acrylique, les résines polyuréthannes correspondant à la mise en oeuvre d'une peinture à diluant organique et les résines acryliques à la mise en oeuvre d'une peinture à diluant aqueux. De ce fait, l'invention tire un intérêt synergique d'avantages que l'on connaît déjà de ce genre de compositions et de leurs conditions de durcissement conduisant au revêtement final. En particulier, une peinture conduisant à une pellicule superficielle bien lisse et non poreuse combine ses effets propres avec ceux de l'agent biocide pour freiner la contamination biologique, car le revêtement obtenu a moins tendance que les revêtements rugueux ou poreux à retenir les poussières ainsi que les milieux favorables à la prolifération des agents contaminants qui s'accumulent avec elles. I1 est apparu en outre que les propriétés du revêtement conduisent à une meilleure durabilité de l'effet biocide visé, ce qui constitue un atout important pour des articles d'équipement que l'on ne renouvelle pas souvent. Suivant d'autres caractéristiques de l'invention, on a mis en évidence un effet synergique dû à la combinaison de plusieurs composés chimiques pour constituer l'agent biocide susdit. De ce fait, dans des compositions préférées suivant l'invention, ledit agent biocide comprend au moins un composé du type benzo-isothiazolinone en combinaison avec un composé aryloxy-alcool, ce dernier étant notamment du phénoxyéthanol, lequel provoque des dégradations de la paroi cellulaire des micro-organismes. Et il est encore plus avantageux de lui faire comprendre en outre un composé à activité fongicide du type des dérivés alcoylés d'isothiazolinone à fonction carbamate et/ou un composé du type iodo-propynyle à fonction carbamate. Les carbamates permettent d'enclencher la production de gaz carbonique, toxique pour les bactéries et micro-organismes, à la surface de la matière, et les iso-thiazolinones empêchent notamment la reproduction ou la production des enzymes des micro organismes. Par ailleurs, et notamment avec les agents biocides ci-dessus définis, dans une composition de peinture à base de résines polyuréthannes ou acryliques, la proportion d'agent biocide est de préférence comprise entre 0,5 et 5 % en poids, et notamment de l'ordre de 1 à 3 % en poids par rapport au poids total de la composition globale. Par ses différentes caractéristiques, telles qu'elles ont déjà été soulignées et telles qu'elles seront plus complètement détaillées plus loin, la présente invention apporte une solution particulièrement adaptée au traitement de surface des articles que l'on a dit sanitaires. Elle permet de répondre au mieux au souci de propreté et d'absence de prolifération microbiologique risquant de contaminer les utilisateurs, notamment en évitant la diffusion des facteurs bactériens dont le contact répété avec la peau des individus favorise le développement. Autrement dit, le matériau constituant les articles considérés, du moins en leur surface accessible, se désinfecte de soi-même pendant tout le temps que dure le revêtement, au lieu d'être seulement prévu à surface lisse et forte densification pour des questions de commodité de lavage. Les articles auxquels l'invention s'applique ainsi en prévenant les risques de contamination par contact à sec ne sont pas limités aux matériels présents dans les salles de bains, cabinets de toilette, W-C, et autres salles d'eau utilisées pour la toilette. Les compositions suivant l'invention peuvent tout aussi bien se révéler du plus utile pour constituer, par exemple, des plaques de propreté sur des montants de portes, des poignées, des rampes d'escalier ou autres lisses d'appui, des plaques d'interrupteurs électriques et autres organes de commande manuelle. Au-delà de ces exemples, on comprend aisément que l'on vise toutes parois ou appareils, fixes ou mobiles, dans ce que l'on appelle des salles blanches, où les exigences de propreté sont particulièrement sévères, telles que les ateliers de fabrication en biotechnologie, les salles de soin existant dans les hôpitaux ou dans certains locaux d'élevage, etc. L'invention sera maintenant plus complètement décrite dans le cadre de ses caractéristiques préférées à l'aide d'exemples de mise en oeuvre, lesquels bien entendu ne sont aucunement limitatifs, et à l'aide d'essais dont les résultats démontrent l'efficacité anti-contamination des compositions selon ces exemples quand elles servent de revêtement sur des articles sanitaires. I1 n'est pas inutile de rappeler ici que, contrairement à toutes les peintures classiques, le propos de l'invention n'est pas tant de protéger l'article sur lequel elle est appliquée, mais bien de protéger les hommes qui utilisent ces articles d'une contamination par contact, qui est d'autant plus à craindre que les mêmes articles servent à des utilisateurs différents qui se succèdent et qui n'ont aucune raison de s'être lavés juste auparavant, et dans des conditions d'emploi qui rendent un nettoyage systématique difficile. De plus, il est important d'éviter les risques d'irritation de la peau et des muqueuses. Dans les exemples qui suivent, sauf indication contraire, toutes les quantités seront exprimées en poids et tous les pourcentages seront exprimés en poids par rapport au poids total du mélange considéré. Par ailleurs, on s'est placé dans le cas d'articles destinés à des salles d'eau et cabinets de toilette, notamment ceux mis à disposition des malades ou visiteurs dans les hôpitaux, et plus particulièrement encore à des pièces en matière composite de polymères de mélamine et de sciure de bois moulées sous la forme d'abattants pour lunettes de cuvettes de W-C. Les compositions de revêtement utilisées sont des peintures à base de résines polyuréthannes. Comme il est usuel, il s'agit de peintures à deux composants que l'on mélange au moment de l'emploi. Le premier constituant, représentant la base de peinture est un liant d'origine polyol (acrylique ou polyester ou mélande des deux). L'autre constituant est un durcisseur à base de composés à fonctions isocyanate. Le durcissement de cette composition résulte de la copolymérisation et de la réticulation entre les deux composés chimiques. À l'ensemble on ajoute un diluant au moyen duquel on ajuste la viscosité au mode d'application choisi. Ce diluant est un solvant comportant en mélange de l'acétate d'éthyle (ou acétate de méthoxypropanol) et de l'acétate d'éthyle-glycol. Dans chacun des exemples ci-après, les agents biocides sont incorporés dans ce que l'on appelle la base de la peinture, à savoir le liant polyol (acrylique ou polyester ou mélange des deux). A ce sujet, on a également vérifié que l'addition à la peinture de référence classique d'un agent à effet essentiellement bactéricide n'a aucune incidence sur la durée de conservation en pot. La composition totale de peinture est ensuite constituée par mélange du liant polyol (acrylique ou polyester ou mélange des deux) avec le durcisseur à base d'isocyanate, puis appliquée sur des abattants de siège de W-C, et après durcissement complet, le revêtement obtenu est soumis à différents essais. Ces essais sont conduits en comparant toujours le revêtement obtenu à partir d'une composition suivant l'invention à celui obtenu à partir de la même composition dépourvue d'addition d'agent biocide, utilisée en composition de référence. Plus précisément, sur des articles réalisés en une matière composite de sciure de bois et de polymères organiques, on réalise l'application par pulvérisation d'une peinture répondant à la composition suivante Base polyol (acrylique ou polyester ou mélange des deux): 100 parts en poids. Durcisseur : 20 parts en poids Diluant : 20 parts en poids (comprenant 20 % en poids d'acétate d'éthyle-glycol pour 80 % en poids d'acétate d'éthyle ou d'acétate de méthoxypropanol). Les différentes pièces sont traitées en chafne de manière automatique. Elles sont suspendues à des balancelles qui les entraînent d'abord dans une cabine de peinture par pulvérisation, où des robots projettent de la peinture sur les différentes faces des pièces. Ces dernières passent ensuite dans une étuve dans laquelle s'opère le durcissement, essentiellement par polymérisation à chaud, à une température de l'ordre de 50 à 60 C. Les peintures suivant l'invention diffèrent des peintures de référence par l'addition d'un agent biocide convenablement sélectionné pour apporter une activité essentiellement bactéricide, dont on a vérifié également l'efficacité et la durabilité dans le revêtement obtenu après cuisson. En pratique, cet agent biocide est chaque fois constitué d'un mélange au moins binaire, si ce n'est ternaire ou même quaternaire et plus, à partir de composés chimiques qui sont individuellement connus en eux-mêmes pour d'autres applications. La plupart des biocides, cités dans les exemples ci-après, sont solubles dans les solvants organiques et l'eau. Pour chaque exemple, on indique ci-après la nature précise des composés et leurs proportions respectives (exprimées en pourcentage en poids du poids total de la copmpsition globale), d'où l'on peut constater que, d'une manière générale, la part de chaque composé dans le mélange constituant au total l'agent biocide reste du même ordre de grandeur. D'une manière plus précise, la part de chacun représente, de préférence, entre 1/4 et 4 fois la part de chacun des autres. Exemple 1 % en poids Phénoxy-éthanol 0,5 Benzo-isothiazolinone 0,5 Exemple 2 % en poids Phénoxy-éthanol 1 Exemple 3 % en poids Phénoxy-éthanol 1 Benzo-isothiazolinone 1 3-iodo 2-propynyl butyl carbamate 0,5 2-méthyl 3-isothiazolinone 0,5 Exemple 4 % en poids Phénoxy-éthanol 1 Benzo-isothiazolinone 1 3-iodo 2-propynyl butyl carbamate 0,5 5-chloro 2-méthyl 3-isothiazolinone 0,5 Exemple 5 % en poids Phénoxy-éthanol 1 Benzo-isothiazolinone 1 3-iodo 2-propynyl butyl carbamate 1 2-méthyl 3-isothiazolinone 0,5 5-chloro 2-méthyl 3-isothiazolinone 0,5 Exemple 6 % en poids Phénoxy-éthanol 1 Benzo-isothiazolinone 1 Méthylcarbamate de benzimidazole 0,5 2-octyl 3-isothiazolinone 0,5 5-chloro 2-méthyl 3-isothiazolinone 0,5 Exemple 7 % en poids Phénoxy-éthanol 1 Benzo-isothiazolinone 1 Méthylcarbamate de benzimidazole 0,25 2-octyl 3-isothiazolinone 0,25 5-chloro 2-méthyl 3-isothiazolinone 0,25 2-méthyl 3-isothiazolinone 0,25 Exemple 8 % en poids Phénoxy-éthanol 0,5 Benzo-isothiazolinone 0,5 Méthylcarbamate de benzimidazole 0,25 2-octyl 3-isothiazolinone 0,25 5-chloro 2-méthyl 3-isothiazolinone 0,25 2-méthyl 3-isothiazolinone 0,25 Exemple 9 % en poids Phénoxy-éthanol 0,5 Benzo-isothiazolinone 1 Diméthylthiourée 0,5 2-octyl 3-isothiazolinone 0,5 5-chloro 2-méthyl 3-isothiazolinone 0,5 2-méthyl 3-isothiazolinone 0,5 Les articles traités au moyen de ces exemples de peinture suivant l'invention ont été soumis à des essais divers qui ont permis de vérifier l'existence de l'activité recherchée, en procédant par comparaison avec la composition de référence n'ayant pas reçu d'ajout de composé biocide, appliquée sur des supports similaires, pour former un revêtement de la même épaisseur dans les deux cas, de l'ordre de 100 micromètres. Tout d'abord, on a vérifié que même après cuisson, les revêtements font preuve d'une activité antifongique qui est efficace à détruire les levures choisies parmi des souches référencées de Candi da Albicans qui peuvent s'y déposer dans les conditions d'emploi des abattants. Toutefois, et comme on l'a déjà expliqué, les micro organismes qui ont tendance à se développer sur des abattants revêtus des peintures de référence (au lieu de recevoir le traitement par dépôt de peinture suivant l'invention) sont majoritairement des bactéries. On s'est donc attaché à déterminer l'efficacité du traitement sur deux types de bactéries, l'un de Gram positif l'autre de Gram négatif. On a choisi à cet effet des souches référencées de Staphylococcus Aureus et Pseudomonas Aeruginosa. Pour chaque bactérie on a opéré de la manière suivante mise en contact de solutions bactériennes calibrées à faible et forte concentration (105 et 109 cellules/ml respectivement) sur la surface peinte, repiquage des bactéries encore vivantes et mise en culture sur gélose, comptage des colonies et comparaison des résultats obtenus entre la peinture modifiée suivant l'invention et la peinture non modifiée de référence correspondante. En admettant que l'activité bactéricide est obtenue à 100 % quand la diminution du nombre témoigne au moins d'une division par 10, on a pu conclure des essais que pour tous les exemples 1 à 9 ci-dessus, l'efficacité est obtenue à quasiment 100 % pour Pseudomonas Aeruginosa quand la concentration initiale est à la valeur dite faible. Elle varie tout en restant supérieure à 70 % vis-à-vis de cette même bactérie quand la concentration initiale est à sa valeur forte. Les valeurs obtenues sont plus faibles, et néanmoins suffisantes en regard des conditions auxquelles les articles décrits se trouvent exposés, dans le cas de Staphylococcus Aureus, avec des variations s'étageant entre 30 % et 95 environ, tant pour les fortes concentrations que pour les faibles concentrations. Sans vouloir être limitatif dans l'interprétation scientifique que l'on pourrait en tirer, il semble ressortir de la qualité des résultats obtenus que les composés aryliques, dont le poids moléculaire est relativement élevé par rapport à leurs homologues alcoyliques, conjuguent leurs effets avec ceux auxquels on peut attribuer un effet important contre le développement des bactéries, tant Gram positif que Gram négatif, pour faciliter une bonne répartition de ces derniers à travers le feuil de peinture, qui reste stable pendant la cuisson, puis tout au long de la durée de vie du revêtement, contribuant ainsi avantageusement à la pérennité de l'activité. Le caractère quasi permanent des propriétés biocides conférées aux peintures polyuréthannes semble résulter d'une réaction chimique entre les isocyanates et les fonctions réactives des biocides, notamment celles du phénoxyéthanol. L'augmentation de viscosité, observée en incorporant le phénoxyéthanol à la peinture polyuréthanne témoigne vraisemblablement de cette réaction chimique. Les pièces des exemples précédents ont également été soumises à des essais de résistance aux agents chimiques et aux produits tachants. on a utilisé pour cela des réactifs qui se trouvent traditionnellement dans les cabinets de toilette, et plus particulièrement dans les W-C pour nettoyer les cuvettes. Dans chaque cas, on a déposé le réactif sur la pièce peinte, préalablement nettoyée avec de l'eau chaude savonneuse puis séchée avec un chiffon propre et sec. Après 2 heures de contact, on rince à l'eau et l'on examine s'il subsiste des taches ou si la peinture a été attaquée. Pour chacune des compositions de peinture soumises aux essais, on a ainsi utilisé un produit nettoyant antitartre prévu spécialement pour le nettoyage des cuvettes de W-C, une solution de soude caustique, de l'eau de Javel (hypochlorite de sodium), de l'acide urique pour rappeler les urines, et enfin de l'éosine, qui est un agent antiseptique courant présentant une forte coloration rouge. Les résultats constatés sont toujours satisfaisants, du moins autant que pour la même composition de peinture d'origine dans laquelle on n'a pas ajouté d'agent biocide. I1 est à noter que la peinture étant de couleur blanche, toute altération créant une tache aurait été aisément visible. On a aussi vérifié que la surface du revêtement restait lisse et régulière. D'autres essais ont montré, par l'absence de fissuration dans les zones du revêtement qui présentent une sensibilité notable en fonction de la forme géométrique de la pièce considérée et par l'absence de gonflement, que le revêtement ne subit pas d'altération en surface, d'une part après une exposition en étuve à 50 C dans une atmosphère à taux d'humidité relative de 100 % pendant 200 heures, d'autre part après immersion dans de l'eau à 65 C pendant 1 heure. Dans ces essais , les examens ont été effectués après avoir observé un temps de séchage de 24 heures. I1 ressort de ces résultats que les composés choisis restent parfaitement compatibles avec les constituants classiques des peintures à base de résines polyuréthannes, malgré les proportions relativement importantes auxquelles on a recours pour assurer l'effet bactéricide souhaité. D'autre part, et en plus d'observations à l'oeil nu et par spectrocolorimétrie qui ont confirmé la bonne conservation de la teinte et du degré de brillance, on a soumis des échantillons à un test concernant le pouvoir d'adhérence. Conformément à ce test, effectué selon la norme NF T30-03, on pratique des incisions en surface du revêtement au moyen d'un ruban adhésif présentant des arêtes tranchantes réparties selon une trame à maille carrée. On observe dans quelle mesure le revêtement s'écaille et se détache du substrat à l'endroit des incisions. Le résultat est jugé satisfaisant si la détérioration n'affecte pas plus de 5 % de la surface correspondant au quadrillage, ce qui s'est vérifié pour tous les exemples ci-dessus. Enfin, les revêtements se sont révélés exempts de danger d'intolérance pour les usagers. On n'a pas observé la moindre irritation de la peau ou des muqueuses dans les zones corporelles concernées ou même seulement susceptibles d'entrer en contact avec la surface des articles traités suivant l'invention. Des résultats similaires à ceux présentés précédemment peuvent être obtenus en utilisant une peinture acrylique composée d'une résine acrylique hydroxylée (prépolymère dont les chaînes macromoléculaires comportent généralement deux à trois fonctions alcools) et d'une résine mélamine-formol (classe des aminoplastes) qui réticulent à chaud pour former un polymère solide, l'ensemble étant additionné d'un diluant aqueux. Pour obtenir une peinture anti-contamination à base de résines acryliques, on choisit avantageusement les compositions biocides décrites dans les exemples 8 et 9 ci-dessus. Leur avantage est de présenter une teneur en phénoxyéthanol plus faible que dans les autres compositions, le phénoxyéthanol n'étant pas soluble dans l'eau. Quoi qu'il en soit, les peintures dont le solvant est l'eau étant généralement des émulsions, l'homme de l'art saura choisir un agent émulsifiant compatible avec l'utilisation du phénoxyéthanol. La description qui précède explique clairement comment l'invention permet d'atteindre les objectifs qu'elle s'est fixée. Les essais effectués démontrent que, sans perturber la résistance des revêtements aux agressions mécaniques et chimiques auxquelles sont exposés les articles dits ici sanitaires, par rapport aux peintures d'origine répondant aux compositions de référence, l'incorporation d'un agent biocide conformément à l'invention est efficace à éviter la prolifération microbiologique à partir des bactéries et levures qui risquent de s'y déposer au contact de la peau d'un utilisateur, et par là même d'éviter la contamination d'un utilisateur ultérieur. REVENDICATIONS 1. Procédé pour protéger les utilisateurs d'articles sanitaires contre la contamination biologique par contact, caractérisé en ce qu'il consiste à constituer ces articles au moins en surface par une composition anti- contamination comportant, dans un liant à base de résines organiques à durcissement par polymérisation, notamment de résines polyuréthannes, un agent biocide à activité essentiellement bactéricide, dans une proportion de 0,3 à 6 % en poids par rapport au poids total de la composition. 2. Composition de revêtement anti-contamination pour articles sanitaires, convenant à la mise en oeuvre du procédé suivant la revendication 1, caractérisée en ce que, dans un liant durcissable à base de résines organiques, elle comporte un agent biocide à activité essentiellement bactéricide, dans une proportion de 0,3 à 6 % en poids par rapport au poids total de la composition. 3. Composition suivant la revendication 2, caractérisée en ce que ledit agent biocide comprend au moins un composé du type benzo-isothiazolinone en combinaison avec un composé aryloxy-alcool. 4. Composition suivant la revendication 3, caractérisée en ce que ledit aryloxy-alcool est du phénoxyéthanol. 5. Composition suivant la revendication 3 ou 4, caractérisée en ce que ledit agent biocide comprend en outre un composé à activité fongicide du type des dérivés alcoylés d'isothiazolinone à fonction carbamate. 6. Composition suivant l'une quelconque des revendications 3 à 5, caractérisée en ce que ledit agent biocide comprend en outre un composé du type iodo- propynyle à fonction carbamate. 7. Composition suivant l'une quelconque des revendications 2 à 6, caractérisée en ce que ladite proportion d'agent biocide est comprise entre 0,5 et 5 en poids par rapport au poids total de la composition. 8. Composition suivant l'une quelconque des revendications 2 à 7, caractérisée en ce que ladite proportion d'agent biocide est de l'ordre de 1 % à 3 % en poids par rapport au poids total de la composition. 9. Composition suivant l'une quelconque des revendications 2 à 8, caractérisée en ce qu'elle est à base de résines polyuréthannes.